REVENDICATIONS Ciment comprenant au moins un liant hydraulique, éventuellement au moins charge, éventuellement au moins un additif, et des particules anisotropes moins un polymère ; lesdites particules présentant une taille telle que la dimension plus grande est en moyenne comprise entre 0,6 et 6 mm ; la teneur desdites particules étant inférieure ou égale à 10 % en poids, par rapport au poids de liant hydraulique. Ciment selon la revendication précédente, caractérisé en ce que le polymère entrant dans la composition des particules présente un module élastique inférieur ou égal à 10 Gpa, de préférence inférieur ou égal à 5 GPa. Ciment selon l'une quelconque des revendications précédentes, caractérisé en que le polymère entrant dans la composition des particules est un polymère thermoplastique. Ciment selon l'une quelconque des revendications précédentes, caractérisé en ce le polymère présente une température de transition vitreuse supérieure ou égale à 20 C. 5. Ciment selon l'une quelconque des revendications, caractérisé en ce que le polymère a un point de fusion supérieur ou égal à 100 C, de préférence supérieur ou égal à 150 C. 6. Ciment selon l'une quelconque des revendications précédentes, caractérisé en ce que le polymère est choisi parmi le polyéthylène, le polypropylène, l'alcool polyvinylique, le polyamide, le polyester, ainsi que leurs combinaisons sous forme d'homopolymères et/ou de copolymères. 7. Ciment selon la revendication précédente, caractérisé en ce que le polymère est choisi parmi les polyamides comprenant au moins l'un des motifs suivants - NH- R1 - NHCO - R2 - CO - (I), -NH-R3-CO- (I I), formules dans lesquelles R1, R2 et R3, identiques ou non, représentent # des radicaux alkyle, linéaire ou ramifié, comprenant 2 à 18 atomes de carbone, # radicaux aryle comprenant un ou plusieurs noyaux aromatiques, eventuellement substitués. 8. Ciment selon la revendication précédente, caractérisé en ce que les radicaux R1, R2 et R3, identiques ou différents, représentent des radicaux, linéaires ou ramifiés, comprenant 2 à 12 atomes de carbone et de préférence des radicaux méthylène, eventuellement porteurs d'un ou plusieurs radicaux méthyle. 9. Ciment selon l'une des revendications 7 ou 8, caractérisé en ce que lesdits radicaux, identiques ou non, sont choisis parmi les radicaux divalents éthyle, 1-méthyle-éthyle, propyle, 1-méthyle-propyle, butyle, pentyle, hexyle, heptyle, octyle, nonyle, décyle, undécyle, lauryle. 10. Ciment selon l'une des revendications 7 à 9, caractérisé en ce que lesdits radicaux, identiques ou non, sont choisis parmi les radicaux divalents comprenant un noyau aromatique, et présentant des liaisons libres en ortho, méta ou para, ou comprenant plusieurs noyaux aromatiques, de préférence deux noyaux aromatiques, péricondensés ou liés par des groupes inertes, tels que les liens valentiels simples, un radical alkyle comprenant 1 a 4 atomes de carbone. 11. Ciment selon l'une des revendications 7 à 10, caractérisé en ce les polyamides sont choisis parmi les polyamides PA 4, PA 6, PA 10, PA 11, PA 12, PA 6,6, 4 PA 6.10, leurs mélanges ou copolymères, de préférence, les polyamides 6, PA 6.6, leurs mélanges ou copolymères. 12. Ciment selon l'une quelconque des revendications précédentes, caractérisé en ce que les particules anisotropes présentent une taille telle que la dimension la plus longue est en moyenne supérieure à 0,6 mm et de préférence comprise entre 1 et 6 mm. 13. Ciment selon l'une quelconque des revendications précédentes, caractérisé en ce que les particules anisotropes présentent un diamètre équivalent compris entre 1 et 150 Nm. 14. Ciment selon l'une quelconque des revendications précédentes, caractérisé en ce que la teneur en particules anisotropes est inférieure à 6% en poids par rapport au poids de liant hydraulique. 15. Ciment selon l'une quelconque des revendications précédentes, caractérisé en ce que la teneur minimale en particules anisotropes est de 1 en poids par rapport au poids de liant hydraulique. Ciment selon l'une quelconque des revendications précédentes, caractérisé en que la granulométrie des charges minérales est inférieure égale à 120 gym, de préférence inférieure ou égale à 80 pm. Ciment selon l'une quelconque des revendications précédentes, caractérisé en que la teneur totale en charge est inférieure ou égale au poids de liant hydraulique Ciment selon l'une quelconque des revendications précedentes, caractérisé en que la teneur totale en additifs est inférieure ou égale à 30 % en poids par rapport au poids de liant hydraulique. Pâte cimentaire comprenant au moins le ciment selon l'une quelconque des revendications 1 à 18, et de l'eau. Matériau consolidé obtenu par durcissement de la pâte cimentaire selon la revendication 19. 21. Procédé de préparation de la pâte cimentaire selon la revendication 19, caractérisé en ce que l'on met en contact sous agitation, le ciment et l'eau, 22. Procédé de préparation de la pâte cimentaire selon la revendication 19, caractérisé en ce que l'on met en contact, sous agitation, le liant hydraulique, éventuellement la charge et éventuellement l'additif, à de l'eau, puis on ajoute les particules anisotropes. 23. Procédé de préparation selon l'un quelconque des revendications 21 ou 22, caractérisé en ce que l'on conditionne puis l'on met en forme la pâte cimentaire par injection, moulage, coulage, extrusion, projection. 24. Procédé selon la revendication 23, caractérisé en ce que l'on effectue le conditionnement et la mise en forme à une température supérieure ou égale à 50 C, de préférence, supérieure ou égale à 80 C. 25. Procédé de préparation du matériau consolide selon la revendication 20, caractérisé en ce que l'on réalise le durcissement la pâte cimentaire à une température supérieure ou égale à 50 C, de préférence supérieure ou égale à 80 C. 26. Utilisation du matériau consolidé selon la revendication 20 dans le domaine de l'extraction de pétrole ou de gaz. 27. Utilisation du matériau consolidé selon la revendication 20 dans le domaine du bâtiment et des travaux publics. 28 Utilisation de particules anisotropes d'au moins polymère, présentant une taille telle que la dimension moyenne la plus grande comprise entre 0,6 exclu et 6 mm, dans un matériau consolidé obtenu par durcissement d'une pâte cimentaire comprenant de l'eau et un ciment comprenant moins un liant hydraulique, éventuellement au moins une charge et éventuellement au moins un additif ; la teneur en particules anisotropes étant inférieure ou égale à 10 % en poids par rapport au liant hydraulique. 29. Utilisation selon revendication précédente dans le but de baisser d'au moins 10 %, de préférence d'au moins 20 %, le module d'Young par rapport à celui obtenu pour un matériau consolidé exempt de particules anisotropes.